(57)【要約】      （修正有）【課題】優れた活水性能を有し、簡単に使用できる活水器を提供する。【解決手段】釉薬をその表面に施釉した、高温焼成した磁性ボールを活水材料として使用し、またこれを収納すべきケースとして、クイクアダプター形式のカートリッジを採用する。釉薬は、寿石又は長石に、石灰石、珪石、カオリン、二酸化マンガン、二酸化鉄、酸化銅及び酸化コバルトを混合したものを仮焼して微粉砕したものである。【選択図】図１
0003164298.tif 000002
【実用新案登録請求の範囲】
【請求項１】
（１）高耐火磁器用原料から高温焼成して調製した磁性ボールに、
（２）下記（い）又は（ろ）の特定成分から成る釉薬を施釉し、
（３）焼成して得られた黒色乃至黒褐色のセラミックボールの少なくとも１種を有効成分として成る活水性能を有するセラミック材料を、活水器のケースに収納したことを特徴とする活水器
（い）寿石１５〜２５重量％（以下同じ）、石灰石２５〜３５、珪石１５〜２２、カオリン２〜８及び残部２５〜３０からなり、残部が二酸化マンガン５５〜６５、二酸化鉄１５〜２５、酸化銅１３〜１８、及び酸化コバルト１２〜１７の混合物を、仮焼したものを微粉砕した釉薬
（ろ）長石３５〜４５、石灰石３〜７、珪石１７〜２３、カオリン２〜７及び残部２５〜３５からなり、残部が二酸化マンガン５５〜６５、二酸化鉄１５〜２５、酸化銅７〜１３、及び酸化コバルト７〜１３の混合物を、仮焼したものを微粉砕した釉薬
【請求項２】
活水器が、透明アクリル系樹脂製のカートリッジを有し、その両端に入出口のホース用クイックアダプターを有し、かつカートリッジ内に流出防止用スクリーンを設けたものである請求項１に記載の活水器
【請求項３】
（い）および（ろ）の釉薬をそれぞれ用いて得た２種のボールを１．２：０．８〜１．０：１．０の割合（重量）で併用する請求項１又は２に記載の活水器
【考案の詳細な説明】
【技術分野】  本考案は、活水性能を有するセラミック材料を収納担持した活水器に関し、更に詳しくは従来の活水性能に比し優れた性能を有する高温焼成したセラミック微粉よりなる活水用材料を収納した改良された活水器に関するものである。
【背景技術】  従来セラミック材料を用いた活水器（セラミック水とも呼ばれる）用のカートリッジ型式のものは、多数市場に出回っているが、その活水性能や効果に関しては、殆んど実用に適したものとは言いがたいものが多い。更に詳しくは、活水材として使用するセラミック製材料自体の活水性能が不充分なものが多く、またこれを収納するケースについても現在簡単にしかも効率よく使用出来るものは殆ど開発されていない。
【考案の開示】
【考案が解決しようとする課題】本考案の解決しようとする課題は、上記この種セラミック製の活水材料を収納すべき活水器のケースの難点を解決することである。
更に詳しくは、従来のこの種セラミック活水材料に比べ、一段と活水性能の優れたセラミック材料を使用し、簡単に利用出来る優れた活水器を開発することである。
【課題を解決するための手段】本考案者等は上記課題を解決する為に鋭意研究をしたところ、特定の成分から成る釉薬をセラミックボールに施釉し、これを焼成した磁性ボールが、従来の材料に比し優れた活水性能を有することを見出した。またこのボールを比較的小径例えば３〜７ｍｍ程度として、カートリッジに充填したクイック脱着式とすることにより、より簡単にしかも便利にこの材料の利用が図れることを見出した。本考案はこの新しい発見に基ずいている。
元来セラミックは赤外線の放射体として工業用から一般家庭の調理器具など、加熱、乾燥を目的として巾広く使用されているほか、高耐熱性高耐酸性工業材料，電気絶縁材など数々の用途が有る。
またセラミックは赤外線特に遠赤外線の放射特性に優れており、水の活性化をはかる作用が認められている。
本考案者等は、従来のセラミックよりも大きな活水性能を有する材料を新たに開発し、これをボール状の遠赤外線放射体となし、且つケースとしてカートリッジ形式として、水ホースの取出弁の出口のホース間に容易に着脱することが出来るクイックアダプター形式のカートリッジとすることにより、本考案の課題を解決できることを見出し、本考案を完成させたものである。
即ち本考案は、
（１）高耐火磁器用原料から高温焼成して調製した磁性ボールに、
（２）下記（い）又は（ろ）の特定成分から成る釉薬を施釉し、
（３）焼成して得られた黒色乃至黒褐色のセラミックボールの少なくとも１種を有効成分として成る活水性能を有するセラミック材料を、活水器のケースに収納したことを特徴とする活水器に係るものである。
（い）寿石１５〜２５重量％（以下同じ）、石灰石２５〜３５、珪石１５〜２２、カオリン２〜８及び残部２５〜３０からなり、残部が二酸化マンガン５５〜６５、二酸化鉄１５〜２５、酸化銅１３〜１８、及び酸化コバルト１２〜１７の混合物を、仮焼したものを微粉砕した釉薬
（ろ）長石３５〜４５、石灰石３〜７、珪石１７〜２３、カオリン２〜７及び残部２５〜３５からなり、残部が二酸化マンガン５５〜６５、二酸化鉄１５〜２５、酸化銅７〜１３、及び酸化コバルト７〜１３の混合物を、仮焼したものを微粉砕した釉薬
更には、活水器が、透明アクリル系樹脂製のカートリッジを有し、その両端に入出口のホース用クイックアダプターを有し、かつカートリッジ内に流出防止用スクリーンを設けたものである活水器に係るものである。
【考案を実施するための最良の形態】  先ず、本考案のセラミックボールからなる活水性能を有する材料から説明する。
（Ａ）高温耐火性磁器材料の高温で焼成したボールを使用すること。
この際の材料としては、通常磁器を製造する際に従来から使用されてきた各種のものが適宜使用され、１２００〜１３５０℃程度で焼成できる磁器材料が好ましく使用される。
（Ｂ）本考案に於いては、上記の釉薬を使用すること。
これが本考案の特徴の１つでもあり、上記（い）又は（ろ）の釉薬を使用する。
（い）の場合の好ましい割合は、寿石２０重量％（以下同じ）、石灰石３０％、珪石１８％、カオリン５％及び残部２７％からなり、残部が二酸化マンガン６０％、二酸化鉄２０％、酸化銅１０％及び酸化コバルト１０％の混合物を仮焼したものを、微粉砕した釉薬である。尚寿石とは、長石を主成分とする、例えば山口県産の鉱物である。
（ろ）の釉薬では、長石４０％、石灰石５％、珪石２０％、カオリン５％及び残部３０％、残部が二酸化マンガン６０％、二酸化鉄２０％、酸化銅１０％及び酸化コバルト１０％を仮焼したものを、微粉砕した釉薬である。
いずれの釉薬も、仮焼温度は好ましくは１１００℃前後であり、また微粉砕は、湿式ボールミルで微粉砕したものが好ましい。
本考案では、この様な釉薬を、高温焼成した磁性ボールに施釉しているために、極めて優れた活水性能を有するに至るのである。
（い）の釉薬の場合は得られるボールは黒色であり、又（ろ）の場合は黒褐色である。ボールの粒経は微粉が良く、特に３〜７ｍｍ程度が良い。
本考案に於いては、いずれのボールもこれ単独で使用することが出来、またこれ等２種を併用してもよい。特に本考案では併用するのが好ましい。
本考案に於いては、素材の磁性ボールに釉薬を施した後，高温好ましくは１２００〜１３５０℃の温度で焼成して強固で且つセラミックボールからイオンの溶出がない温度域とし、ケースに充填して用いたときに、水流を頻繁に止めたり流したりしても、ウオーターハンマー的ショックによっても容易に破損しないように強固なセラミックとなし、水との接触面積を大きくするために、ボールの経を上記の通り小径としている。
次いでケースに就いて説明する。
本考案は、洗面、入浴、手洗い用のシャワー、調理、農園芸作物、植木，観葉植物等への潅水などの場合に、シャワーやホースによって、水を使用する場所に対して幅広い用途があるクイック着脱式のカートリッジ式活水器となしたものである。
一般の活水器は、蛇口の下流に固定されており、通常は容易に着脱することは出来難い。また使用されているセラミック材料は、通常金属カートリッジに充填されており、外から見ることは出来ないばかりか、材料自体がどのようなものかも分からないなどの不便さがある。
本考案のセラミック材料を充填したカートリッジは、従来の活水器に見られない耐圧を有した，厚肉透明樹脂好ましくはアクリル樹脂製のカートリッジとする。この際カートリッジのサイズは、水ホースにクイックアダプターで取り付ける為に、比較的小さいものが好ましく、例えば外径１５〜４０Å、長さ１００〜３００ｍｍ程度のものが例示できる。またカートリッジの容量が特に大きくないので、本考案では、セラミックボールの粒径は小さい方が好ましく、例えば３〜７ｍｍ程度とし、充填ボールの個数を多くして水との接触面積を増加する。
また本考案では、カートリッジ自体を透明樹脂製として、その中のセラミックボールの状態が良く見えるようになし、両端の水の入出口は、セラミックボールが流出しない様に、金網好ましくは５０メッシュ程度のステンレス製のストッパーをクイックアダプター内に設け、ガスケット例えばシリコンゴム製のガスケットで緊締し、水道などの元弁の下流のホースを切断してカートリッジの水の入出部のホースジョイントにねじ込んで固定する。
以下に図面を用いて更に詳しく説明する。
図１はホースリールへの活水器取り付け状態を示す図であり、ホース１の入水口と出水口との間に、クイックアダプター２を介してカートリッジ３を接続する。尚４は噴水器であり、カートリッジ３には本考案活水材であるセラミックボールが充填されている。
この図１で示すものは、カートリッジの内径は２０ｍｍ、外径は３０ｍｍ、長さ２００ｍｍ、セラミックボール充填長さ１８０ｍｍ、両端のホースコネクターは管側３０ｍｍのメステーパーネジ、アダプター側２０ｍｍであり、オステーパーネジ付して、パテットアダプターを付したホースカップリングにて両端にホースをセットしたものである。
図２は、カートリッジ３のホースジョイントの組合わせの説明図である。
図３は、カートリッジ３、異径ニップル、５０メッシュ金網、クイックアダプター付ホースジョイントを各々示めしたものである。
以下に実施例を示す。
【実施例１】  寿石２０重量％（以下同じ）、石灰石３０％、珪石１８％、カオリン５％及び残部２７％からなり、残部が二酸化マンガン６０％、二酸化鉄２０％、酸化銅１０％及び酸化コバルト１０％の混合物を１１００℃で仮焼し、次いでこれを、湿式ボールミルで微粉砕して釉薬を製造した。一方通常の高温磁性材料を常法で１３００℃で焼成して径約５ｍｍの磁性ボールを製造した。この磁性ボールの表面に上記釉薬を施し，１３５０℃の温度で焼成して、本考案で使用する活水材料を得た。
かくして得た材料を図１の如く処理して図１の活水器とした。
【実施例２】  長石４０％、石灰石５％、珪石２０％、カオリン５％及び残部３０％、残部が二酸化マンガン６０％、二酸化鉄２０％、酸化銅１０％及び酸化コバルト１０％を用いて、実施例１と同様に処理して、釉薬を製造した。また実施例１と同様に処理して以後本考案の活水材料を得、活水器となした。これを上記実施例１と同様に処理した。
【考案の効果】
本考案に依れば、極めて優れた活水性能を有し、且つ簡単にしかも容易に効率よく使用することが出来る活水器を提供することが出来、その産業上の効果は極めて大きなものである。
【図面の簡単な説明】
【図１】  図１は本考案のホースリールへの活水器取り付け状態を示す図である。
【図２】  図２は本考案に於けるカートリッジ３の水入出口でのホースジョイントの組合わせの説明図である。
【図３】  図３は、カートリッジ３、異径ニップル、５０メッシュ金網、クイックアダプター付ホースジョイントを各々示めしたものである。
【符号の説明】１．  ホース
２．  クイックアダプター
３．  カートリッジ
４．  噴水器
【図１】
0003164298.tif 000003
【図２】
0003164298.tif 000004
【図３】
0003164298.tif 000005